(57)【要約】【課題】はんだ付時には熔融はんだ金属の濡れ性を良くし、はんだ付後にはハンダボールを発生させず、かつそれ自体も残渣として残留しないような新規な非ＩＰＡ系のディップはんだ付用フラックスを提供すること。【解決手段】所定の高沸点第一級アルコール類（Ａ）に、強活性剤として分子内にハロゲン原子と活性水素を有する有機化合物（Ｂ）および弱活性剤として分子内にハロゲン原子を有さない脂肪族カルボン酸類（Ｃ）、ならびにロジン類（Ｄ）を溶解させてなるディップはんだ付用フラックス。【選択図】なし【特許請求の範囲】
【請求項１】
一般式［１］：ｐｈ−Ｘ−（ＹＯ）ｍ−Ｈ（式［１］中、Ｘは−Ｏ−または−ＣＨ２Ｏ−を、Ｙは−ＣＨ２ＣＨ２−、ＣＨ２ＣＨ２ＣＨ２−または−ＣＨ２ＣＨ（ＣＨ３）−からなる群より選ばれる１種を、ｍは１以上の整数を示す。）で表される化合物からなる高沸点第一級アルコール類（Ａ）に、強活性剤として分子内にハロゲン原子と活性水素を有する有機化合物（Ｂ）および弱活性剤として分子内にハロゲン原子を有さない脂肪族カルボン酸類（Ｃ）、ならびにロジン類（Ｄ）を溶解させてなるディップはんだ付用フラックス。
【請求項２】
（Ａ）成分の沸点が２３０℃以上である請求項１のディップはんだ付用フラックス。
【請求項３】
（Ａ）成分の含有量が８０〜９９重量％である請求項１または２のディップはんだ付用フラックス。
【請求項４】
（Ｂ）成分がブロモアルコール類（ｂ１）である請求項１〜３のいずれかのディップはんだ付用フラックス。
【請求項５】
（ｂ１）成分がｔｒａｎｓ−２，３−ジブロモ−１，４−ブテンジオール、ｃｉｓ−２，３−ジブロモ−１，４−ブテンジオール、および２，３−ジブロモ−１，４−ブタンジオールからなる群より選ばれる少なくとも１種のブロモジオールである請求項４のディップはんだ付用フラックス。
【請求項６】
（Ｂ）成分の含有量が０．５〜６重量％である請求項１〜５のいずれかのディップはんだ付用フラックス。
【請求項７】
（Ｃ）成分が、分子内に炭素数２〜２０のアルキレン基又は炭素数２〜２０のアルケニレン基を有するジカルボン酸である、請求項１〜６のいずれかのディップはんだ付用フラックス。
【請求項８】
（Ｃ）成分の含有量が１〜１０重量％である請求項１〜７のいずれかのディップはんだ付用フラックス。
【請求項９】
（Ｄ）成分が水添ロジン（ｄ１）および／または不飽和カルボン酸変性ロジン（ｄ２）である請求項９のディップはんだ付用フラックス。
【請求項１０】
（Ｄ）成分の含有量が１〜４重量％である請求項１〜９のいずれかのディップはんだ付用フラックス。
【請求項１１】
Ｂ型粘度計で測定した粘度が８ｍＰａ・ｓ以上である請求項１〜１０のいずれかのディップはんだ付用フラックス。
【発明の詳細な説明】
【技術分野】
【０００１】
本発明は、ディップはんだ付の際に使用するフラックスに関する。
【背景技術】
【０００２】
ディップはんだ付とは、プリント配線基板に接合する端子部品の電極（銅、鉄等）を熔融はんだ浴に浸して行うはんだ付をいい（ＪＩＳ  Ｚ  ３００１参照。）、ソルダペーストを用いて端子部品をプリント配線基板に固着した後、リフロー下にプレヒート次いでメインヒート処理することにより接合するはんだ付（マイクロソルダリング）とは区別される。
【０００３】
ディップはんだ付に用いる端子部品は通常、電極が酸化皮膜で覆われているため、そのままはんだ付けしても熔融はんだ金属が電極上に濡れ広がらない。そこで酸化皮膜を還元除去するために、電極には予めフラックスと呼ばれる組成物が塗布される。
【０００４】
ディップはんだ付用のフラックスとしては従来、ロジンと活性剤をイソプロピルアルコールに溶解させたもの（以下、ＩＰＡ系フラックスという。）が賞用されてきた。しかし、ＩＰＡ系フラックスについては、例えば特許文献１に記載されているようにいくつかの問題が指摘されている。
【０００５】
即ち、イソプロピルアルコールは沸点が低いため（約８２℃）、はんだ付け温度（通常１８０〜３００℃）で瞬時に蒸発し、電極上には活性作用のあるロジンと活性剤のみ残留する。そして活性剤として例えば有機アミンのような活性作用の強い化合物を用いると、電極の腐食や絶縁抵抗の低下等の問題が生じる。それゆえ、端子部品ははんだ付後に洗浄せねばならないが、洗浄効果に優れるフロン系の洗浄剤は、例えば特許文献１に記載されているように近年その利用が制限されており、また洗浄剤にかかる費用が最終製品である実装基板のコストに転嫁されるという別の問題も生ずる。一方、そうした強い活性剤の使用量を減らしたり、使用をやめたりすることも考えられるが、電極の酸化皮膜を除去することが困難となり、はんだ金属の濡れ性という所期の効果がそもそも得難くなる。
【０００６】
そこで特許文献１においては、活性の強い化合物使用しない場合や、アジピン酸のような所謂弱活性剤を用いた場合においても濡れ性に優れるフラックスとして、特定の挙動を示す溶剤、即ち、はんだ付前には実質的に蒸発せずに電極を被覆し、はんだ付時に熱分解して電極表面の酸化皮膜を還元除去する活性を奏し、はんだ付後には徐々に揮発するような溶剤を用いることが提案されている。
【０００７】
また、溶剤としては、例えば２メチルシクロヘキサノール（沸点約１６５℃）やベンジルアルコール（フェニルメタノールともいう。沸点２０５℃）のような高沸点第一級アルコール類が例示されているが、特にベンジルアルコールの場合にははんだ付時に自己分解して安息香酸となり、はんだ付後に徐々に揮発するため電極上に残渣が残らず、よって端子部品の洗浄が不要になるとされている。
【０００８】
しかしながら本発明者は、特許文献１のフラックスによれば、ディップはんだ付をしたのち電極上に、ミクロンオーダーレベルの微細なハンダボールが多数生じる傾向にあることを見出した。
【先行技術文献】
【特許文献】
【０００９】
【特許文献１】特開平８−１１２６９２号公報
【発明の概要】
【発明が解決しようとする課題】
【００１０】
本発明は、はんだ付時には熔融はんだ金属の濡れ性を良くし、はんだ付後にはハンダボールを発生させず、かつそれ自体も残渣として残留しないような新規な非ＩＰＡ系のディップはんだ付用フラックス（以下、単にフラックスということがある。）を提供することを課題とする。
【課題を解決するための手段】
【００１１】
本発明者は、特許文献１の発明のようにディップはんだ付用フラックスの溶剤として高沸点第一級アルコール類を用いることを前提にし、濡れ性や耐ハンダボール性に優れるフラックスを提供可能な材料について検討した結果、前記高沸点第一級アルコール類として特定構造の芳香族系モノアルコールを選択し、かつ特定の強活性剤と弱活性剤を組み合わせ、しかも特許文献１では任意成分とされるロジン類を必須使用することによって、前記課題を解決可能なフラックスを完成した。
【００１２】
即ち本発明は、一般式［１］：ｐｈ−Ｘ−（ＹＯ）ｍ−Ｈ（式［１］中、Ｘは−Ｏ−または−ＣＨ２Ｏ−を、Ｙは−ＣＨ２ＣＨ２−、ＣＨ２ＣＨ２ＣＨ２−または−ＣＨ２ＣＨ（ＣＨ３）−からなる群より選ばれる１種を、ｍは１以上の整数を示す。）で表される化合物からなる高沸点第一級アルコール類（Ａ）に、強活性剤として分子内にハロゲン原子と活性水素を有する有機化合物（Ｂ）および弱活性剤として分子内にハロゲン原子を有さない脂肪族カルボン酸類（Ｃ）、ならびにロジン類（Ｄ）を溶解させてなるディップはんだ付用フラックス、に関する。
【発明の効果】
【００１３】
本発明のフラックスによれば、ディップはんだ付時の熔融はんだ金属の濡れ性が良好となり、はんだ付後のハンダボールも低減する。また、本発明のフラックスははんだ付後に残渣として残留し難く、はんだ付後の端子部品を洗浄する必要が特にないため、無洗浄タイプのフラックスとして有用である。
【発明を実施するための形態】
【００１４】
本発明のフラックスは、所定の高沸点第一級アルコール類（Ａ）（以下、（Ａ）成分という。）に、強活性剤として分子内にハロゲン原子と活性水素を有する有機化合物（Ｂ）（以下、（Ｂ）成分という。）および弱活性剤として分子内にハロゲン原子を有さない脂肪族カルボン酸類（Ｃ）（以下、（Ｃ）成分という。）ならびにロジン類（Ｄ）（以下、（Ｄ）成分とういう。）を溶解させてなるディップはんだ付用フラックスを溶解させてなる希釈溶液である。
【００１５】
（Ａ）成分は、一般式［１］：ｐｈ−Ｘ−（ＹＯ）ｍ−Ｈ（式［１］中、Ｘは−Ｏ−または−ＣＨ２Ｏ−を、Ｙは−ＣＨ２ＣＨ２−、ＣＨ２ＣＨ２ＣＨ２−または−ＣＨ２ＣＨ（ＣＨ３）−からなる群より選ばれる１種を、ｍは１以上、好ましくは１〜５の整数を示す。）で表される化合物であり、本発明のフラックスの主成分である。
【００１６】
（Ａ）成分は高沸点溶剤、具体的には沸点が通常２３０℃以上、好ましくは２４０〜３４０℃程度の溶剤であるため、従来のＩＰＡ系フラックスと比較して引火性や発火性等の問題が少なく、ケトンやエステル等を溶剤とするフラックスと比較して臭気の問題もあまりない。
【００１７】
（Ａ）成分の具体例としては、例えば、例えば、２−フェノキシエタノール（沸点約２４５℃；Ｘ＝−Ｏ−、Ｙ＝−ＣＨ２ＣＨ２−、ｍ＝１）、２−（２−フェノキシエトキシ）エタノール（沸点約２８３℃；Ｘ＝−Ｏ−、Ｙ＝−ＣＨ２ＣＨ２−、ｍ＝２  ）、２−（ベンジルオキシ）エタノール（沸点約２５６℃；Ｘ＝−ＣＨ２Ｏ−、Ｙ＝−ＣＨ２ＣＨ２−、ｍ＝１）、２−（２−ベンジルオキシエトキシ）エタノール（沸点約３０２℃；Ｘ＝−ＣＨ２Ｏ−、Ｙ＝−ＣＨ２ＣＨ２−、ｍ＝２）、１−フェノキシプロパン−２−オール（沸点約２４３℃；Ｘ＝−Ｏ−、Ｙ＝−ＣＨ２ＣＨ（ＣＨ３）−、ｍ＝１）などが挙げられ、これらは１種を単独で、または２種以上を組み合わせて用いることができる。これらのなかでも熔融はんだ金属の濡れ性や耐はんだボール性、そして特に臭気の点より２−（ベンジルオキシ）エタノールおよび／または２−（２−ベンジルオキシエトキシ）エタ
ノールが好ましい。
【００１８】
本発明のフラックスは、マイクロソルダリングに用いるソルダペースト用のフラックスとは異なり、固形分濃度が非常に小さい。即ち、フラックス中の（Ａ）成分の含有量が相対的に非常に大きく、通常８０〜９９重量％程度、好ましくは８５〜９７重量％程度、いっそう好ましくは８７〜９５重量％である。
【００１９】
なお、本発明では必要に応じ、（Ａ）成分以外の溶剤を助溶剤として少量併用してもよい。具体的には、例えば、メチルグリコール、メチルジグリコール、イソプロピルグリコール、イソプロピルジグリコール、ブチルグリコール、ブチルジグリコール、イソブチルグリコール、イソブチルジグリコール、ヘキシルグリコール、ヘキシルジグリコール、２エチルヘキシルグリコール、２エチルヘキシルジグリコール等の脂肪族グリコールエーテル類や、エタノール、ｎ−プロパノール、イソプロピルアルコール、イソブタノール等の非エーテル系低分子アルコール類、酢酸イソプロピル、プロピオン酸エチル、安息香酸ブチル、アジピン酸ジエチル等のエステル類等が挙げられ、２種以上を組み合わせてもよい。但し、所期の効果の観点よりその使用量は（Ａ）成分に対して通常２０重量％未満、好ましくは１０重量％未満に留めるのが好ましく、０重量％であってよい。
【００２０】
（Ｂ）成分は、分子内に酸化皮膜の還元除去に寄与する活性水素と、その活性作用を強めるハロゲン原子を併有する化合物であって、所謂強活性剤として認識されているものであれば各種公知のものを特に制限なく使用することができる。なお、「活性水素」とは、カルボキシル基、水酸基、アミノ基に含まれる活性作用を示す水素をいう。
【００２１】
（Ｂ）成分の具体例としては、例えば、１−ブロモ−２−ブタノール、１−ブロモ−２−プロパノール、３−ブロモ−１−プロパノール、１，４−ジブロモ−２−ブタノール、１，３−ジブロモ−２−プロパノール、２，３−ジブロモ−１−プロパノール等のブロモモノオール類や、１，４−ジブロモ−２，３−ブタンジオール、３−ジブロモ−１，４−ブテンジオール、ｔｒａｎｓ−２，３−ジブロモ−１，４−ブテンジオール、ｃｉｓ−２，３−ジブロモ−１，４−ブテンジオール、および２，３−ジブロモ−１，４−ブタンジオール等のブロモジオール類といったブロモアルコール類（ｂ１）（以下、（ｂ１）成分という。）、２，３−ジブロモコハク酸、２−ブロモコハク酸、２，２−ジブロモアジピン酸等のブロモカルボン酸類（ｂ２）（以下、（ｂ２）成分ということがある。）、エチルアミン臭素酸塩、ジエチルアミン臭素酸塩、メチルアミン臭素酸塩、ジ等のブロモアミン類（ｂ３）（以下、（ｂ３）成分ということがある。）、アニリン塩酸塩、ヒドラジン塩酸塩、フェニルヒドラジン塩酸塩、テトラクロルナフタレン、メチルヒドラジン塩酸塩、メチルアミン塩酸塩、ジメチルアミン塩酸塩、エチルアミン塩酸塩、ジエチルアミン塩酸塩、ブチルアミン塩酸塩、シクロヘキシルアミン塩酸塩、ジエチルエタノールアミン塩酸塩等のクロロアミン類（ｂ４）（以下、（ｂ４）成分ということがある。）などが挙げられ、これらは１種を単独で、または２種以上を組み合わせて用いることができる。これらの中でも濡れ性、耐ハンダボール性および低残渣性の点より（ｂ１）成分が、特にｔｒａｎｓ−２，３−ジブロモ−１，４−ブテンジオール、ｃｉｓ−２，３−ジブロモ−１，４−ブテンジオール、および２，３−ジブロモ−１，４−ブタンジオール等からなる群より選ばれる少なくとも１種のブロモジオールが好ましい。
【００２２】
フラックス中の（Ｂ）成分の含有量は特に限定されないが、通常０．５〜６重量％程度、好ましくは０．３〜５重量％程度、いっそう好ましくは１〜４重量％である。
【００２３】
（Ｃ）成分は、分子内にハロゲン原子を有さない脂肪族カルボン酸類であって、所謂強活性剤として認識されているものであれば各種公知のものを特に制限なく使用することができる。具体的には、分子内に炭素数２〜２０程度（好ましくは２〜１０）のアルキレン基又は炭素数２〜２０程度（好ましくは２〜１０）のアルケニレン基を有するジカルボン酸が挙げられ、例えば、コハク酸、グルタル酸、２−メチルグルタル酸、アジピン酸、ピメリン酸、スベリン酸、アゼライン酸およびセバシン酸等からなる群より選ばれる少なくとも１種を例示できる。
【００２４】
フラックス中の（Ｃ）成分の含有量は特に限定されないが、通常０．０１〜１重量％程
度、好ましくは０．０３〜０．５重量％程度、いっそう好ましくは０．０５〜０．３重量％ある。
【００２５】
なお、本発明のフラックスには、必要に応じて（Ｃ）成分および（Ｄ）成分以外の活性剤を含めてもよい。具体的には、例えばＮ，Ｎ’−ビス（４−アミノブチル）−１，２−エタンジアミン、トリエチレンテトラミン、Ｎ，Ｎ’−（３−アミノプロピル）エチレンジアミン、Ｎ，Ｎ’−ビス（３−アミノプロピル）ピペラジン等）、ステアリルアミン、ジステアリルアミン、ジブチルアミン等のハロゲン原子非含有アミン類；１，２，３，４−テトラブロモブタン、１，２−ジブロモ−１−フェニルエタン、１−ブロモ−３−メチル−１−ブテン、１，４−ジブロモブテン、１−ブロモ−１−プロペン、２，３−ジブロモプロペン、１，２−ジブロモスチレン、４−ステアロイルオキシベンジルブロマイド、４−ステアリルオキシベンジルブロマイド、４−ステアリルベンジルブロマイド、４−ブロモメチルベンジルステアレート、４−ステアロイルアミノベンジルブロマイド、２，４−ビスブロモメチルべンジルステアレート、４−パルミトイルオキシベンジルブロマイド、４−ミリストイルオキシベンジルブロマイド、４−ラウロイルオキシべンジルブロマイド、４−ウンデカノイルオキシベンジルブロマイド等の、分子内に活性水素を有しないブロモ化合物等が挙げられ、こららは２種以上を組み合わせることができる。また、これら活性剤の使用量は（Ｃ）成分および（Ｄ）成分の総量に対して通常２０重量％未満、好ましくは１０重量％未満に留めるのが好ましく、０重量％であってよい。
【００２６】
（Ｄ）成分としては、各種公知のものを特に制限なく使用することができる。具体的には、例えば、水添ロジン（ｄ１）（以下、（ｄ１）成分という。）、不飽和カルボン酸変性ロジン（ｄ２）（以下、（ｄ２）成分という。）、原料ロジン類を蒸留等の精製手段で処理してなる精製ロジン（ｄ３）（以下、（Ｄ３）成分ということがある。）、不均化ロジン（ｄ４）（以下、（ｄ４）成分ということがある。）、ロジンエステル（ｄ５）（以下、（ｄ５）成分ということがある。）、およびその他ロジン類（重合ロジン等）（以下、（ｄ６）成分ということがある。）等からなる群より選ばれる少なくとも１種が挙げられる。これらの中でも濡れ性、耐ハンダボール性および低残渣性の点より前記（ｄ１）成分および／または（ｄ２）成分が好ましい。
【００２７】
なお、前記（ｄ１）成分は、ガムロジン、ウッドロジン、トール油ロジン等の原料ロジン類を各種公知の方法で水素化処理してなるものである。また、前記（ｄ２）成分は、原料ロジン類とα，β不飽和カルボン酸類とから得られるディールス・アルダー反応物であり、α，β不飽和カルボン酸類としては（メタ）アクリル酸、フマル酸、および（無水）マレイン酸等が挙げられる。また、前記（ｄ３）成分は、原料ロジン類を蒸留等の精製手段で処理してなるものである。また、前記（ｄ４）成分は、原料ロジン類を各種公知の方法で不均化処理（脱水素化処理）してなるものである。また、前記（ｄ５）成分は、（Ｄ）成分とポリオール類とから得られる反応物であり、ポリオール類としてはエチレングリコール、ジエチレングリコール、プロピレングリコール、ネオペンチルグリコール、シクロヘキサンジメタノール等の２価アルコール；グリセリン、トリメチロールエタン、トリメチロールプロパン等の３価アルコール；ペンタエリスリトール、ジグリセリン等の４価アルコール等が挙げられる。また、（ｄ２）成分〜（ｄ６）成分は更に精製処理、水添処理、不均化処理等がされていたものであってよい。
【００２８】
フラックス中の（Ｄ）成分の含有量は通常１〜１０重量％程度であるが、濡れ性、耐ハンダボール性および低残渣性の観点より、好ましくは２〜９重量％程度、いっそう好ましくは３〜８重量％である。
【００２９】
また、本発明のフラックスには必要に応じて酸化防止剤、防黴剤、艶消し剤、粘度調整剤等の添加剤を配合することができる、その使用量は通常５重量％未満、好ましくは３重量％未満、いっそう好ましくは０．１〜２重量％程度である。なお、該粘度調製剤としては、例えば、分子内に一般式：−［−（ＯＲ）−］−（式中、Ｒはエチレン基、プロピレ基、およびイソプロピレン基から選ばれる１種を示す）で表わされる繰り返し単位構造を有するポリアルキレングリコールを例示できる。なお、本発明のフラックスには、ソルダペースト用フラックスにおいて利用される硬化ひまし油やステアリン酸アミド等の所謂チキソトロピック剤を含めなくてもよい。
【００３０】
本発明のフラックスは（Ａ）成分に（Ｂ）成分、（Ｃ）成分および（Ｄ）成分ならびに必要に応じて前記添加剤を溶解させたものであり、固形分濃度が通常５〜２０重量％、好ましくは５〜１０重量％程度の希釈溶液である。また、フラックスの物性は特に限定されないが、特に耐はんだボール性の観点より、Ｂ型粘度計で測定した粘度が８ｍＰａ・ｓ以上、具体的には８〜４００ｍＰａ・ｓ、好ましくは２０〜３５０ｍＰａ・ｓであるのがよい。なお、当該粘度はローターＮｏ．１９を使用し、２５℃、回転数１０ｐｐｍで測定した値である。
【００３１】
本発明のフラックスを端子部品のはんだ付部位に塗布する方法は特に制限されず、例えば端子部品をそのまま浸漬する方法や、はんだ付け部位に各種フラクサー（スプレー等）によって塗工する方法が挙げられる。
【実施例】
【００３２】
以下、本発明を実施例および比較例をあげて詳細に説明するが、本発明の範囲はこれらによって何ら限定されない。また、各例中、部および％はいずれも重量基準である。
【００３３】
実施例１
２−（ベンジルオキシ）エタノール９３．４部にトランス−２，３−ジブロモ−２−ブテン−１，４−ジオール（ワイケム（株）製、以下同様。）を０．１部、グルタル酸（東京化成工業（株）製、以下同様。）を１．５部、および市販の水添ロジン（商品名「ＣＲＷ−３００」、荒川化学工業（株）製、以下、ＣＲＷ−３００と略す。）を５．０部溶解させることによってフラックス溶液を調製した。なお、フラックス中に不溶物は認められなかった。
【００３４】
実施例２
２−（ベンジルオキシ）エタノール９３．４部にトランス−２，３−ジブロモ−２−ブテン−１，４−ジオールを０．１部、セバシン酸（東京化成工業（株）製、以下同様。）を１．５部、およびＣＲＷ−３００を５．０部溶解させることによってフラックス溶液を調製した。なお、フラックス中に不溶物は認められなかった。
【００３５】
実施例３  
２−（ベンジルオキシ）エタノール９３．４部にトランス−２，３−ジブロモ−２−ブテン−１，４−ジオール（ワイケム（株））を０．１部、グルタル酸を１．５部、および市販のアクリル酸変性ロジン水素化物（商品名「ＫＥ−６０４」、荒川化学工業（株）製、以下、ＫＥ−６０４と略す。）を５．０部溶解させることによってフラックスを調製した。なお、フラックス中に不溶物は認められなかった。
【００３６】
実施例４
２−（２−ベンジルオキシエトキシ）エタノール９３．４部にトランス−２，３−ジブロモ−２−ブテン−１，４−ジオールを０．１部、グルタル酸を１．５部、およびＣＲＷ−３００を５．０部溶解させることによってフラックス溶液を調製した。なお、フラックス中に不溶物は認められなかった。
【００３７】
実施例５
２−（２−ベンジルオキシエトキシ）エタノール９３．４部にトランス−２，３−ジブロモ−２−ブテン−１，４−ジオールを０．１部、セバシン酸を１．５部、およびＫＥ−６０４を５．０部溶解させることによってフラックス溶液を調製した。なお、フラックス中に不溶物は認められなかった。
【００３８】
比較例１
イソプロピルアルコール９３．４部にトランス−２，３−ジブロモ−２−ブテン−１，４−ジオールを０．１部、セバシン酸を１．５部、およびＣＲＷ−３００を５．０部溶解させることによってフラックス溶液を調製した。なお、フラックス中に不溶物は認められなかった。
【００３９】
比較例２
フェニルメタノール９３．４部にトランス−２，３−ジブロモ−２−ブテン−１，４−ジオールを０．１部、グルタル酸を１．５部、およびＣＲＷ−３００を５．０部溶解させることによってフラックス溶液を調製した。なお、フラックス中に不溶物は認められなかった。
【００４０】
＜濡れ性の評価＞
ＪＩＳ  Ｚ  ３１９７はんだ広がり率試験によってフラックスのはんだ濡れ性の評価を行った。なお、広がり率が８５以上の場合は「良好」と、８５未満の場合は「不良」と判定した。  
【００４１】
＜耐ハンダボール性の評価＞
実施例１に係るフラックスをフラスコに入れ、トランス部品（４５ｍｍ×５０ｍｍ×３５ｍｍ）のはんだ付部位を浸漬した後引き上げた後、当該はんだ付部位を４５０℃のはんだ浴（金属種：Ｓｎ／Ｃｕ）に浸し、再び引き上げてから室温まで冷却させた。その後、はんだ付部位付近に発生したハンダボール（直径０．０１ｍｍ〜０．４ｍｍ程度）の数を顕微鏡（倍率５０倍）で計数した。また、他の実施例および比較例に係るフラックスについても同様にしてハンダボール数を計数した。なお、ハンダボール数が３０未満の場合は「良好」と、３０以上の場合は「不良」と判定した。  
【００４２】
＜残渣の評価＞
はんだ付後の電極を目視観察し、フラックス残渣（茶色、白色等の残留物）が認めらないものを残渣性良好と、フラックス残渣があるものを不良と認定した。他の実施例および比較例についても同様に評価した。
【００４３】
＜総合判定＞
はんだ濡れ性、耐ハンダボール性、残渣性のすべての項目で良好だった場合は「良」とし、１つの項目でも不良がある場合を「不良」と判定した。
【００４４】
【表１】
2014069227.tif 000002
【００４５】
【表２】
2014069227.tif 000003